(57)【特許請求の範囲】
【請求項１】
チタン又はチタンを主成分とする合金からなる導電性基体の表面を、電解質溶液中で電解酸化して多孔質化する工程と、多孔質化された導電性基体の表面に、白金族又はその酸化物を含む混合物である電極活性物質を熱分解焼結法により層状に被覆する工程とを含み、前記電解酸化を、陽極での電解電流密度で表して０．０１〜１．００Ａの定電流電解により電解電圧が４０〜３００Ｖに達するまで実施して、導電性基体の表層部に微細な多数の凹部が組み合わさった複雑形状の多孔を形成することにより、その多孔質表層部に前記電極活性物質を複雑に食い込ませる電極製造方法。
【請求項２】
前記電解質溶液がシュウ酸、ホウ酸、硝酸、リン酸、硫酸、塩酸又はフッ酸の溶液、若しくはこれらの酸を２種類以上混合した溶液である請求項１に記載の電極製造方法。
【請求項３】
前記電極活性物質層が白金族又はその酸化物に加えて、チタン、タンタル、ニオブ、タングステン、ジルコニウム、スズから選ばれた１種又は２種以上の金属の酸化物を含む混合物である請求項１又は２に記載の電極製造方法。
【発明の詳細な説明】
【技術分野】
【０００１】
本発明は、長期にわたって電解を継続する必要がある工業用電解又は民生用電解に使用される電極の製造方法に関し、更に具体的には、酸素発生を伴う電解工程（主として亜鉛、錫又は銅の電気めっきやステンレス鋼の表面処理、金属の電解採取）、又は塩素発生を伴う電解工程（主としてイオン交換膜又は隔膜を装着した食塩電解や無隔膜方式の海水電解及び水電解）などに使用される不溶性電極の製造方法に関する。
【背景技術】
【０００２】
従来、鋼板の電気亜鉛メッキや電気錫メッキ、銅箔製造等の酸素発生を伴う電解工程においては、鉛又は鉛合金からなる電極が使用されてきた。これらの電極の使用は、溶出した鉛によるメッキ液の汚染、製造膜質の低下、陽極に析出した鉛による電極劣化等を伴うという問題があった。これらの問題の結果、電解設備を停止せざるを得なくなり、電解設備又は附帯設備の停止に伴う生産性の低下や、メンテナンス作業に要する作業者の労力増加等を含め、安定操業の中断と経済性への影響が問題となっていた。食塩電解、海水電解、水電解で使用される電極に関しても同様の問題があり、安定操業が可能な長寿命の電極が望まれていた。
【０００３】
このような事情を背景として、鉛又は鉛合金電極に代わるクリーンな酸素発生用電極として、導電性基体上に電極活性物質層を形成した不溶性陽極が開発され、種々提案されている。その一つがバルブ金属、なかでも特にチタン又はチタンを主成分とする合金（以下チタン合金という）を導電性基体に用いた電極であり、その基体表面に、白金族金属又はその酸化物からなる電極活性物質を層状に被覆したものが、種々の工業用電解又は民生用電解における不溶性電極として広く使用されている。
【０００４】
不溶性電極を作製する際の電極活性物質被覆法としては、一般に熱分解焼結法が採用されている。その際、導電性基体の表面を事前に粗面化し、これによって発現するアンカー効果により、電極活性物質層を導電性基体の表面へ強固に密着、固定させ、これによって不溶性電極の耐久性を向上させることが行われている。
【０００５】
導電性基体を粗面化する一般的な前処理方法としては、アルミナ、スチールショット、スチールグリッドなどの研削材を吹き付けて機械的に粗面化するブラスト処理法や、シュウ酸、硝酸、硫酸、塩酸、フッ酸などの流動浴又は静止浴に浸漬させて、導電性基体の表面を溶解させる化学的エッチング等があり、これらの前処理法を２種類以上組み合わせる方法も考えられている（特許文献１）。
【０００６】
しかしながら、これらの前処理方法を行った後に白金族金属又はその酸化物からなる電極活性物質を熱分解焼結法により被覆した場合、形成された電極活性物質層にクラックが発生し、電極活性物質層が導電性基体表面から剥離しやすい。また、剥離に至らないまでも、導電性基体から電極活性物質が浮き上がる。これらのために、電極機能が失われやすいという問題があり、同時に電極寿命の短命化に繋がるという問題もある。
【０００７】
一方、電極の短命化に対しては、導電性基体と電極活性物質層との間にバルブ金属からなる中間層を介在させる手法が考えられている。この中間層はスパッタリング法、イオンプレーティング法、ＣＶＤ法により導電性基体表面に形成され（特許文献２）、電気メッキ法等によっても形成される。しかしながら、これらの手法は技術的に高度な方法であるため、製造工数の増大や加工処理費用の増大を伴い、電極製造コストを大きく高めることになる。また、耐久性向上の別の手法として、電極活性物質層の層厚を大きくさせることも有効であるが、前述の手法と同様にコスト高が顕著になる。
【０００８】
【特許文献１】特開平８−１０９４９０号公報
【特許文献２】特開平２−２８２４９１号公報
【発明の開示】
【発明が解決しようとする課題】
【０００９】
以上に述べたように、従来の不溶性電極においては、導電性基体表面からの電極活性物質層の剥離、浮き上がりによる電極寿命の低下が問題になる。この対策として、導電性基体表面の粗面化が行われているが、効果が不十分である。導電性基体と電極活性物質層との間に中間層を介在させる手法は高コストである。これらのため、電極活性物質層の密着性、固定強度を低コストで高め、電極寿命を向上させる手法の開発が待たれている。
【００１０】
（削除）
【００１１】
本発明の目的は、電極活性物質層の密着性、固定強度が高くて長寿命な不溶性電極を安価に製造することができる電極製造方法を提供することにある。
【課題を解決するための手段】
【００１２】
上記目的を達成するために、本発明者らは、導電性基体表面の粗面化法に着目し、従来の粗面化法に代わる新たな粗面化法の開発を企画し、様々な表面処理法を比較検討した。その結果、導電性基体金属がチタン又はチタン合金からなる場合、これを陽極として電解液中でアノード電流を流す電解酸化処理を行うと、導電性基体の表面が多孔質化（ポーラス化）すること、従来の粗面化は基体表面を凹凸化し、単にその表面積を増加させるだけであるのに対し、電解酸化処理による導電性基体表面の多孔質化では、導電性基体の表層部が特定の深さにわたって多孔質化すること、その結果、電極活性物質が導電性基体の表層部に木の根のように深く複雑に入り込み、文字どおりの強力なアンカー効果が得られること、その結果として、電極活性物質が基体表面上に長期間強固に保持され続け、電極寿命が延びることなどが判明した。
【００１３】
（削除）
【００１４】
本発明はかかる知見を基礎として完成されたものであり、その電極製造方法は、チタン又はチタン合金からなる導電性基体の表面を、電解質溶液中で電解酸化して多孔質化する工程と、多孔質化された導電性基体の表面に電極活性物質を熱分解焼結法により層状に被覆する工程とを含み、前記電解酸化を、陽極での電解電流密度で表して０．０１〜１．００Ａの定電流電解により電解電圧が４０〜３００Ｖに達するまで実施して、導電性基体の表層部に微細な多数の凹部が組み合わさった複雑形状の多孔を形成することにより、その多孔質表層部に前記電極活性物質を複雑に食い込ませることを構成上の特徴点とする。
【００１５】
本発明の電極製造方法においては、電解質溶液中での電解酸化処理により、導電性基体の表面を、電極活性物質層形成前に多孔質活化（ポーラス化）することが重要である。この多孔質化反応では、チタン又はチタン合金からなる導電性基体の表面がミクロ的に酸化、剥離を繰り返し、表面に微細な凹部が多数形成される現象の繰り返しにより、表層部が多孔質化される。この多孔質化により、導電性基体の表面に電極活性物質層を熱分解焼結法により形成する際、その電極活性物質が多数の凹部が組み合わさった複雑形状の多孔内に侵入する。その結果、製造された電極では、電極活性物質層が基体の表層部に広く、深く、複雑に侵入し、文字どおりの強力なアンカー効果により導電性基体表面に長期にわたって強固に固定され、その電極の耐久性を飛躍的に向上させる。
【００１６】
また、電解酸化処理での酸化チタンの発現により、電極活性物質層として通常使用される酸化イリジウム及び酸化タンタル触媒層との化学結合性などが変化し、これが耐久性の向上に寄与する可能性も考えられる。酸化物は絶縁物であるが、電解酸化処理で生成される酸化チタンが電極機能に悪影響を与える懸念は確認されていない。
【００１７】
本発明の電極製造方法で重要な電解酸化処理は、電解質溶液中で導電性基体を陽極とし、任意の導電材料を陰極として一定電流を通じる定電流電解により実施する。これとは別に、一定電圧を印加する定電圧電解も知られている。これらの電解酸化処理では、電解を停止するタイミングが重要であり、定電流電解の場合は電解電圧が４０〜３００Ｖに到達した時点で電解を停止するものとし、１７０〜２５０Ｖに到達した時点で電解を停止するのが、より好ましい。このタイミングで電解を停止することにより、導電性基体の表面に微細な凹部が０．０４〜１μｍの間隔で多数形成され、アンカー効果に有利な多孔質層が基体表層部に形成される。
【００１８】
すなわち、定電流電解では、通電開始と共に電解電圧が上昇し始める。定電圧電解では、電圧の印加開始と共に電解電流が減少し始める。これは、電解酸化の開始と共に導電性基体表面に酸化膜が形成され、電解の進行と共に酸化も進行して通電抵抗が増大するためである。電解停止のタイミングが早すぎる場合は、導電性基体表面の多孔質化が進行しない。反対に電解停止が遅れると、導電性基体の表層部の多孔質化が過剰に進むために、多孔質層の機械的強度が低下し、これによる電極の短命化を抑制する効果が得られないおそれがある。
【００１９】
このように、電解酸化処理では、導電性基体の表層部に好ましい多孔質層を形成するために、その電解を停止するタイミングが重要であり、定電流電解の場合は、その停止タイミングが、電解電圧が４０〜３００Ｖに到達した時点ということであり、より好ましくは１７０〜２５０Ｖに到達した時点ということである。
【００２０】
定電流電解での電流値としては、陽極での電解電流密度で表して０．０１〜１．００Ａ／ｃｍ2 が採用される。更に好ましくは０．０１〜０．３０Ａ／ｃｍ2 である。電流密度が０．０１Ａ／ｃｍ2 未満であると必要な電解電圧が得られ難い傾向となり、逆に１．００Ａ／ｃｍ2 より大きいと電解が安定しない傾向となる。
【００２１】
電解酸化処理に使用される電解質溶液としては、シュウ酸、ホウ酸、硝酸、リン酸、硫酸、塩酸又はフッ酸等が含まれる導電性の高い電解質溶液を挙げることができる。これらの酸液は、単独液又は２種類以上の混合液のいずれでもよい。また、溶解速度を促進させる手段として、これらの電解質溶液中にフッ素イオン、塩素イオン、臭素イオン等のハロゲンイオン、或いは過塩素酸イオン、塩素酸イオン、臭素酸イオン、臭素イオン等の酸化力の高いイオンを含むハロゲン化物イオンを添加してもよい。更には、硫酸ナトリウム、硫酸マグネシウム、硝酸カリウム等の中性塩を添加してもよい。電解質溶液中にハロゲンイオン又は酸化力の高いハロゲン化物イオンを添加することについては、導電性基体の多孔質形状が異なるものとなる可能性があり、電極寿命の大幅延長を期待できる。
【００２２】
シュウ酸、ホウ酸、硝酸、リン酸、硫酸、塩酸又はフッ酸の各電解質溶液濃度は０．０１モル／Ｌ以上が好ましく、更に好ましくは０．０１モル／Ｌ〜１０．００モル／Ｌである。２種類以上の酸を混合する場合も各酸の濃度の合計がこれらの範囲にあればよい。
【００２３】
電解酸化は、溶液温度の上昇を伴う（沸点を超える）ことから、電解酸化の開始温度は問わない。むしろ、電解酸化時は溶液を冷却することが望まれる。
【００２４】
本発明において導電性基体に用いられるチタン又はチタン合金としては、日本工業規格（ＪＩＳ規格）に定められた１種、２種、３種、４種の各種工業用純チタンや、ニッケル、ルテニウム、タンタル、パラジウム、タングステン等を添加して耐食性を向上させたチタン合金、アルミニウム、バナジウム、モリブデン、錫、鉄、クロム、ニオブ等を添加したチタン合金を一例として挙げることができる。また、チタン又はチタン合金からなる導電性電極の形状としては、板、ロッド、メッシュ等を挙げることができる。
【００２５】
導電性基体をアルカリ、有機溶剤で洗浄した後、直接電解酸化処理することができるが、電解酸化処理を行う前に、通常行われている表面処理法である機械的処理や化学処理を行ってもよい。金属の機械的表面前処理法としては、微細な研磨材を使って、導電性基体表面を緻密に凹凸化するブラスト処理法があり、ブラスト処理法としては、アルミナ、スチールショット、スチールグリッド等を研削材として金属表面前処理を行う圧縮エアによる投射方法等がある。研磨材の粒径は２０〜６００μｍが好ましいが、次に記載する化学エッチング処理法との併用を考慮する場合は５０〜３００μｍがよい。
【００２６】
金属の化学的表面前処理の方法としては、シュウ酸、硝酸、硫酸、塩酸、フッ酸等の浴中で化学エッチングを行う方法がある。これらの方法では、温度が２０〜９０℃の範囲内の流動浴又は静止浴中に、金属材を１〜５時間の範囲内で浸漬させることにより、その材料表面の化学的な溶解が可能となり、不規則に凹凸部を形成することができる。
【００２７】
電極が酸素発生用の場合、導電性基体の表面に被覆する電極活性物質としては、白金族金属又はその酸化物とバブル金属（チタン、タンタル、ニオブ、タングステン、ジルコニウム）及び錫からなる群より選ばれた１種類以上の金属の酸化物との混合酸化物が好適である。代表的な例としては、イリジウム−タンタル混合酸化物、イリジウム−タンタル−チタン混合酸化物等を挙げることができる。この際、金属換算でイリジウム金属５０〜９５ｗｔ％と白金族金属以外の金属５０〜５ｗｔ％とからなる混合酸化物が、酸素発生に対する電極活性及び耐久性に優れている。そのなかでも、金属換算でイリジウム金属５０〜９０ｗｔ％とバブル金属及び錫から選ばれた金属５０ｗｔ％未満とからなる混合酸化物がよく、金属換算でイリジウム金属６５〜９０ｗｔ％とバブル金属及び錫から選ばれた金属３５〜１０ｗｔ％とからなる混合酸化物が特によい。酸化イリジウムを含む混合酸化物において酸化イリジウム量が過少の場合は、電極活性物質の酸素発生能力が不十分となるおそれがある。反対に、酸化イリジウム量が過多の場合は、酸化イリジウムの電解液への溶解速度が速くなるため耐久性が低下するおそれがある。
【００２８】
電極が塩素発生用の場合、導電性基体の表面に被覆する電極活性物質としては、イリジウム、ルテニウム、白金等の白金族金属またはその酸化物とチタン、タンタル、ニオブ、タングステン、ジルコニウム等のバルブ金属及び錫からなる群より選ばれた１種類以上の金属の酸化物との混合酸化物が好適である。代表的な例としては、イリジウム−ルテニウム−チタン混合酸化物、ルテニウム−チタン酸化物を挙げることができる。白金及びイリジウム酸化物も用いることができる。
【００２９】
電解酸化で表面処理した導電性基体表面への電極活性物質の被覆法としては、従来より採用されている熱分解焼結法や電気メッキ法等を適用が考えられるが、本発明の電極製造方法では特に熱分解焼結法が採用される。すなわち、導電性基体表面に電極活性物質の金属塩溶液を塗布乾燥し、３２０〜５５０℃の温度で加熱処理をする。目標とする電極活性物質量を確保するために、塗布、乾燥、焼成の工程を数回から数十回繰り返す。このようにして製造した電極は、導電性基体表面への前処理としてブラスト処理、化学エッチング処理を行った電極と比べて、耐久性に優れ寿命が長いことを、各種の実験で確認している。
【発明の効果】
【００３０】
（削除）
【００３１】
本発明の電極製造方法は、チタン又はチタン合金からなる導電性基体の表面に電極活性物質を熱分解焼結法により被覆する際の表面前処理として、電解酸化処理による多孔質化を行うことにより、熱分解焼結法により被覆された電極活性物質をアンカー効果により導電性基体の表面に強固に接合保持できるので、製造コストの上昇を伴うことなく電極寿命を延長できる。
【発明を実施するための最良の形態】
【００３２】
以下に本発明の実施形態を、電極の製造工程順に説明する。
【００３３】
第１工程として、製造すべき電極に対応する形状に形成された、チタン又はチタン合金からなる導電性基体を用意する。次いで、第２工程として、この導電性基体を脱脂後、前処理として電解酸化処理する。
【００３４】
電解酸化処理では、シュウ酸、ホウ酸、硝酸、リン酸、硫酸、塩酸又はフッ酸等を含む導電性の高い電解質溶液中で、前記導電性基体を陽極、白金板等を陰極として、定電流発生装置により一定電流を通じる。通電開始時の通電抵抗は小さいので、電解電圧は低い。通電開始と共に導電性基体の表面が酸化されることにより通電抵抗が増大し、電解電圧が徐々に高くなる。通電の間、電解電圧を測定し、これが所定電圧に達した時点で通電を停止する。これにより、前記導電性基体の表面が所定の深さにわたって多孔質化される。
【００３５】
すなわち、電解酸化処理によってミクロ的な酸化、剥離が繰り返されることにより、導電性基体の表面に微細な凹部が密なピッチで無数に形成され、電解酸化処理の進行と共にその凹部の数、深さともに増大する。その結果、導電性基体の表層部に多孔質層が形成される。通電停止時の電圧値、すなわち通電停止のタイミングは、基体表面の多孔性状に大きな影響を与える。その重要性は前述したとおりである。
【００３６】
導電性基体の前処理が終わると、第３工程として、多孔質化された前記基体の表面に電極活性物質層を熱分解焼結法により形成する。
【００３７】
この工程では、イリジウム、ルテニウム、白金等の白金族金属とバルブ金属との混合酸化物、具体的にはイリジウム−タンタル混合酸化物、イリジウム−タンタル−チタン混合酸化物等といった電極活性物質の金属塩溶液を調製し、これを前記基体の表面に塗布し乾燥させた後、所定の加熱温度で焼成する。導電性基体の表面に塗布された金属塩溶液は、その基体の表面に形成された多孔内に侵入する。金属塩溶液の塗布−乾燥−焼成を繰り返すことにより、前記基体の表面に所定厚の電極活性物層を形成する。
【００３８】
形成された電極活性物質層は、下地である導電性基体の表面が多孔質化されているために、前記表面に複雑に喰い込み、これによる強固なアンカー効果により高い密着性、接合強度で前記表面に固定される。その結果、電極の使用時に電極活性物質の脱落が効果的に抑制され、電極の使用寿命が延びる。
【００３９】
詳しく説明すると、導電性基体の表面を多孔質化した場合でも、導電性基体の表面に形成された電極活性物質層にクラックが入り、操業液が浸透して導電性基体に達し、これを酸化することが予想される。導電性基体の表面に電極活性物質の被覆前処理とてブラスト処理や化学エッチング処理を行った場合、その表面が凹凸化し、表面積が増大しているだけであるので、接合面積の増大による接合強度の上昇は得られるが、実際的なアンカー効果は得られない。このため、クラックを通して操業液が導電性基体の表面に達し、その酸化、腐食が進み始めると、電極活性物質層は基体表面から急速に剥離し、剥離しないまでも基体表面から浮き上がる。結果、電極機能が失われる。
【００４０】
これに対し、本実施形態の電極の場合、電極活性物質は導電性基体の多孔質表層部に深く、しかも複雑に喰い込んで基体表面上に固定されている。この強固なアンカー効果のため、クラックを通して操業液が導電性基体の表面に達し、その酸化、腐食が進み始めたとしても、電極活性物質は基体表面との接合性を維持したまま、その表面上に長く保持され続ける。つまり、電極活性物質は導電性基体の表面上に長期間保持され続けるのである。このため、電極機能を失うまでの期間が長くなり、電極寿命が延びる。これが、本発明者が現在考えている電極延長の主たるメカニズムである。
【実施例】
【００４１】
次に、本発明の実施例を説明し、比較例と対比することにより、本発明の効果を明らかにする。
【００４２】
（実施例１）
導電性基体として、市販のＪＩＳ２種チタン板（長さ５ｃｍ、幅１ｃｍ、厚さ１．５ｍｍ）を準備した。これを１０分間アセトン脱脂した後、このチタン板を陽極、白金板（長さ５ｃｍ、幅１ｃｍ、厚さ１．５ｍｍ）を陰極として、チタン板の表面を電解酸化処理した。電解酸化処理では、０．５モル／ＬのＨ2 ＳＯ4 溶液を電解質溶液とし、陽極と陰極間距離を１ｃｍ、陽極の電解電流密度を０．０４Ａ／ｃｍ2 として、電解電圧が初期の５Ｖから１７０Ｖに達するまで定電流電解を続けた。この段階で得られたチタン板に対して、走査型電子顕微鏡（ＳＥＭ）により表面性状の解析を行った。そのＳＥＭ写真を図１に示す。図１からも明らかなように、チタン板の表面に、直径が０．０５〜０．５μｍの凹部が最小間隔０．２μｍで多数形成されていることが確認された。
【００４３】
電解酸化処理が終わると、３５％濃塩酸を６容量％含むブタノール（ｎ−Ｃ4 Ｈ9 ＯＨ）溶液に、塩化イリジウム酸（Ｈ2 ＩｒＣｌ6 ・６Ｈ2 Ｏ）と塩化タンタル（ＴａＣｌ5 ）を、金属イリジウムとタンタルの重量比が６５：３５となり且つイリジウムとタンタルの合計量が金属換算で７０ｍｇ／ｍＬとなるように溶解させた塗布液を調製し、この液を電解酸化処理を終えたチタン板の表面に塗布した。塗布後のチタン板を１２０℃で１０分間の条件で乾燥処理した後、３４０℃に保持した電気炉内で２０分間焼成処理した。この塗布−乾燥−焼成の工程を５回繰り返して、チタン板の表面に電極活性物質層を形成した電極を作製した。
【００４４】
作製された電極を電解試験に供した。電解試験では、作製された電極の表面をポリテトラフルオロエチレン製のテープで、電解面積が１ｃｍ2 となるように被覆したものを陽極とした。また、白金板（長さ２ｃｍ、幅２ｃｍ、厚さ０．５ｍｍ）を陰極とし、定電流電解を行った。電解に使用した電解浴は、硫酸ナトリウムを１０ｗｔ％溶解し、硫酸によりｐＨを１．２に調製したものである。電解浴を５０℃に保ち、陽極の電解電流密度を１．０Ａ／ｃｍ2 とした。陽極の判定基準として、電解電圧が電解初期の値から５Ｖ上昇した時点を陽極の寿命とした。上記電極の寿命は５０時間以上であった。
【００４５】
（実施例２）
実施例１で用いたのと同様のチタン板を用い、電解電圧が１９０Ｖに達するまで定電流電解酸化処理を行って、電極を作製した。他の電極作製条件は実施例１と同じである。電解酸化処理後に得られたチタン板の表面をＳＥＭにて性状解析したところ、直径が０．０５〜０．５μｍの凹部が最小間隔０．２μｍで多数形成されていることが確認された。作製された電極の寿命を実施例１と同じ試験で調査したところ１００時間以上であった。
【００４６】
（実施例３）
実施例１で用いたのと同様のチタン板を用い、電解電圧が２００Ｖに達するまで定電流電解酸化処理を行って、電極を作製した。他の電極作製条件は実施例１と同じである。電解酸化処理後に得られたチタン板の表面をＳＥＭにて性状解析したところ、直径が０．０５〜０．５μｍの凹部が最小間隔０．２μｍで多数形成されていることが確認された。作製された電極の寿命を実施例１と同じ試験で調査したところ７０時間以上であった。
【００４７】
（実施例４）
実施例１で用いたのと同様のチタン板を用い、電解電圧が１７０Ｖに達するまで定電流電解酸化処理を行って、電極を作製した。電極活性物質を被覆する際の焼成温度は４５０℃とした。これら以外の電極作製条件は実施例１と同じである。電解酸化処理後に得られたチタン板の表面をＳＥＭにて性状解析したところ、直径が０．０５〜０．５μｍの凹部が最小間隔０．２μｍで多数形成されていることが確認された。作製された電極の寿命を実施例１と同じ試験で調査したところ５００時間以上であった。
【００４８】
（実施例５）
実施例１で用いたのと同様のチタン板を用い、電解電圧が１９０Ｖに達するまで定電流電解酸化処理を行って、電極を作製した。電極活性物質を被覆する際の焼成温度は、実施例４と同じ４５０℃とした。これら以外の電極作製条件は実施例１と同じである。電解酸化処理後に得られたチタン板の表面をＳＥＭにて性状解析したところ、直径が０．０５〜０．５μｍの凹部が最小間隔０．２μｍで多数形成されていることが確認された。作製された電極の寿命を実施例１と同じ試験で調査したところ５００時間以上であった。
【００４９】
（比較例１）
実施例１で用いたのと同様のチタン板を用い、電解電圧が２０Ｖに達するまで定電流電解酸化処理を行って、電極を作製した。他の電極作製条件は実施例１と同じである。電解酸化処理後に得られたチタン板の表面をＳＥＭにて性状解析したところ、電解酸化で得られる凹部は確認されなかった。すなわち、チタン板の表面は多孔質化（ポーラス化）していなかった。作製された電極の寿命を実施例１と同じ試験で調査したところ３０時間未満であった。
【００５０】
（比較例２）
導電性基体として、市販のＪＩＳ２種チタン板（長さ５ｃｍ、幅１ｃｍ、厚さ１．５ｍｍ）を用意した。これを１０分間アセトン脱脂した後、このチタン板を１０％シュウ酸溶液中に８０℃で６０分間浸漬してエッチング処理した。エッチング処理後のチタン板を十分に水洗した後、ＳＥＭにて表面の性状を解析した。そのＳＥＭ写真を図２に示す。図２からも明らかなように、エッチング後のチタン板の表面に電解酸化で得られる凹部は確認されず、チタン板の表面全体が鋭利な突起が多数形成された凹凸面であることが確認された。
【００５１】
このチタン板から実施例１と同様にして電極を作製し、同じく実施例１と同様の方法で電極品質を評価した。電極寿命は３０時間未満であった。
【００５２】
（比較例３）
導電性基体として、市販のＪＩＳ２種チタン板（長さ５ｃｍ、幅１ｃｍ、厚さ１．５ｍｍ）を用意した。これに対して♯６０のアルミナ粒を用いてサンドブラスト処理を行った。十分な水洗の後、１０分間アセトン脱脂を行い、再度水洗を行った。この段階で得られたチタン板の表面をＳＥＭにて性状解析した。その結果、表面に電解酸化で得られる凹部は確認されず、チタン板の表面全体が鋭利な突起が密集した凹凸表面であることが確認された。
【００５３】
このチタン板から実施例１と同様にして電極を作製し、同じく実施例１と同様の方法で電極品質を評価した。電極寿命は３０時間未満であった。
【図面の簡単な説明】
【００５４】
【図１】電極活性物質被覆の前処理として導電性基体の表面に電解酸化処理を行ったときの表面性状を示すＳＥＭ写真である。
【図２】電極活性物質被覆の前処理として導電性基体の表面に化学エッチング処理を行ったときの表面性状を示すＳＥＭ写真である。
【図１】
0004986267.tif 000002
【図２】
0004986267.tif 000003